(57)【特許請求の範囲】
【請求項１】
ナフタレン環を有するスルホン酸イオンから成る導電性高分子材料調製用ドーパント剤であって、ナフタレン環を有する全スルホン酸イオン中、ナフタレンスルホン酸イオン及び炭素数２〜５のアルキル基を１個有するモノアルキルナフタレンスルホン酸イオンを合計で５７．５〜９８．９質量％、また炭素数２〜５のアルキル基を２個有するジアルキルナフタレンスルホン酸イオン及び炭素数２〜５のアルキル基を３個有するトリアルキルナフタレンスルホン酸イオンを合計で１．１〜４２．５質量％（全合計１００質量％）の割合で含有して成ることを特徴とする導電性高分子材料調製用ドーパント剤。
【請求項２】
ナフタレン環を有する全スルホン酸イオン中、炭素数２〜５のアルキル基を２個有するジアルキルナフタレンスルホン酸イオンを１〜３５質量％、また炭素数２〜５のアルキル基を３個有するトリアルキルナフタレンスルホン酸イオンを０．１〜７．５質量％含有する請求項１記載の導電性高分子材料調製用ドーパント剤。
【請求項３】
アルキル基の炭素数が３又は４である請求項１又は２記載の導電性高分子材料調製用ドーパント剤。
【請求項４】
請求項１〜３のいずれか一つの項記載の導電性高分子材料調製用ドーパント剤と、導電性高分子モノマーとを含有して成ることを特徴とする導電性高分子材料調製用ドーパント組成物。
【請求項５】
導電性高分子モノマーがピロールである請求項４記載の導電性高分子材料調製用ドーパント組成物。
【発明の詳細な説明】
【技術分野】
【０００１】
本発明は導電性高分子材料調製用ドーパント剤及び導電性高分子材料調製用ドーパント組成物に関し、更に詳しくは、高い導電率を有する導電性高分子材料を得ることができ、またかかる導電性高分子材料として表面の平滑な導電性高分子膜を得ることができる導電性高分子材料調製用ドーパント剤及び導電性高分子材料調製用ドーパント組成物に関する。
【背景技術】
【０００２】
従来、導電性高分子材料調製用ドーパント剤として、アルキルナフタレンスルホン酸誘導体を用いたもの（例えば特許文献１参照）、ナフタレンスルホン酸誘導体とアルキルベンゼンスルホン酸誘導体を用いたもの（例えば特許文献２参照）、炭素数１４〜２４のアルキル基を有するアルキルナフタレンスルホン酸誘導体を用いたもの（例えば特許文献３参照）等が知られている。しかし、これら従来のドーパント剤を用いて調製した組成物から得られる導電性高分子材料はもともと導電率が低かったり、また得られる導電性高分子膜の表面が平滑でなく荒れた状態になっているため、これに起因して導電率のばらつきが大きくなったりするという問題があった。
【先行技術文献】
【特許文献】
【０００３】
【特許文献１】特開平２−１３０９０６号公報
【特許文献２】特開平６−１２４８５３号公報
【特許文献３】特開平４−１１１４０７号公報
【発明の概要】
【発明が解決しようとする課題】
【０００４】
本発明が解決しようとする課題は、導電率が高い導電性高分子材料を得ることができ、しかもかかる導電性高分子材料として表面の平滑な導電性高分子膜を得ることができる導電性高分子材料調製用ドーパント剤及び導電性高分子材料調製用ドーパント組成物を提供する処にある。
【課題を解決するための手段】
【０００５】
しかして本発明者らは、前記の課題を解決するべく研究した結果、導電性高分子材料調製用ドーパント剤としては、ナフタレン環を有する特定のスルホン酸イオンの組合わせから成るものが正しく好適であることを見出した。
【０００６】
すなわち本発明は、ナフタレン環を有するスルホン酸イオンから成る導電性高分子材料調製用ドーパント剤であって、ナフタレン環を有する全スルホン酸イオン中、ナフタレンスルホン酸イオン及び炭素数２〜５のアルキル基を１個有するモノアルキルナフタレンスルホン酸イオンを合計で５７．５〜９８．９質量％、また炭素数２〜５のアルキル基を２個有するジアルキルナフタレンスルホン酸イオン及び炭素数２〜５のアルキル基を３個有するトリアルキルナフタレンスルホン酸イオンを合計で１．１〜４２．５質量％（全合計１００質量％）の割合で含有して成ることを特徴とする導電性高分子材料調製用ドーパント剤に係る。また本発明は、かかる導電性高分子材料調製用ドーパント剤と、導電性高分子モノマーとを含有して成ることを特徴とする導電性高分子材料調製用ドーパント組成物に係る。
【０００７】
本発明に係る導電性高分子材料調製用ドーパント剤（以下、本発明のドーパント剤という）は、ナフタレン環を有するスルホン酸イオンの組合わせから成るものであって、ナフタレン環を有する特定のスルホン酸イオンを特定の割合で含有して成るものであり、より詳しくはナフタレンスルホン酸イオン及び炭素数２〜５のアルキル基を１個有するモノアルキルナフタレンスルホン酸イオンを合計で５７．５〜９８．９質量％、また炭素数２〜５のアルキル基を２個有するジアルキルナフタレンスルホン酸イオン及び炭素数２〜５のアルキル基を３個有するトリアルキルナフタレンスルホン酸イオンを合計で１．１〜４２．５質量％（全合計１００質量％）の割合で含有して成るものである。
【０００８】
本発明のドーパント剤に供するナフタレンスルホン酸イオンは、下記の化１で示される化合物を溶媒に溶解したときに生じるアニオンである。
【０００９】
【化１】
0006384907.tif 000002
【００１０】
化１において、
Ｍ：水素原子又はアルカリ金属原子
ｎ：１〜３の整数
【００１１】
かかる化１で示される化合物としては、１）ナフタレンモノスルホン酸、ナフタレンジスルホン酸、ナフタレントリスルホン酸等のナフタレンスルホン酸、２）ナフタレンモノスルホン酸ナトリウム、ナフタレンモノスルホン酸カリウム、ナフタレンモノスルホン酸リチウム、ナフタレンジスルホン酸ジナトリウム、ナフタレンジスルホン酸ジカリウム、ナフタレンジスルホン酸ジリチウム、ナフタレントリスルホン酸トリナトリウム、ナフタレントリスルホン酸トリカリウム、ナフタレントリスルホン酸トリリチウム等のナフタレンスルホン酸アルカリ金属塩が挙げられる。なかでも、化１で示される化合物としてはナフタレンスルホン酸及びナフタレンスルホン酸ナトリウムが好ましく、ナフタレンスルホン酸ナトリウムがより好ましい。
【００１２】
化１で示される化合物は、常法によりナフタレン１モルに対してスルホン酸１〜３モルを反応させて得ることができ、またかくして得たものを更にアルカリ金属の水酸化物で中和して得ることができるが、市販品を使用することもできる。
【００１３】
本発明のドーパント剤に供する炭素数２〜５のアルキル基を１個有するモノアルキルナフタレンスルホン酸イオンは、下記の化２で示される化合物を溶媒に溶解したときに生じるアニオンである。
【００１４】
【化２】
0006384907.tif 000003
【００１５】
化２において、
Ｍ：水素原子又はアルカリ金属原子
ｎ：１〜３の整数
Ｒ：炭素数２〜５のアルキル基
【００１６】
かかる化２で示される化合物としては、１）モノエチルナフタレンモノスルホン酸、モノプロピルナフタレンモノスルホン酸、モノブチルナフタレンモノスルホン酸等のモノアルキルナフタレンモノスルホン酸、２）モノエチルナフタレンジスルホン酸、モノプロピルナフタレンジスルホン酸、モノブチルナフタレンジスルホン酸等のモノアルキルナフタレンジスルホン酸、３）モノエチルナフタレントリスルホン酸、モノプロピルナフタレントリスルホン酸、モノブチルナフタレントリスルホン酸等のモノアルキルナフタレントリスルホン酸、４）前記１）〜３）のスルホン酸化合物のナトリウム塩、カリウム塩、リチウム塩等のモノアルキルナフタレンスルホン酸アルカリ金属塩が挙げられる。なかでも、化２で示される化合物としてはモノアルキルナフタレンスルホン酸及びモノアルキルナフタレンスルホン酸ナトリウムが好ましく、モノアルキルナフタレンスルホン酸ナトリウムがより好ましい。
【００１７】
化２で示される化合物において、Ｒはエチル基、プロピル基、イソプロピル基、ブチル基、イソブチル基、ターシャリーブチル基、ペンチル基、イソペンチル基等の炭素数２〜５のアルキル基であるが、なかでも炭素数３又は４のアルキル基が好ましい。
【００１８】
本発明のドーパント剤に供する炭素数２〜５のアルキル基を２個有するジアルキルナフタレンスルホン酸イオンは下記の化３で示される化合物を溶媒に溶解したときに生じるアニオンである。
【００１９】
【化３】
0006384907.tif 000004
【００２０】
化３において、
Ｍ：水素原子又はアルカリ金属原子
ｎ：１〜３の整数
Ｒ１，Ｒ２：炭素数２〜５のアルキル基
【００２１】
かかる化３で示される化合物としては、１）ジエチルナフタレンモノスルホン酸、ジプロピルナフタレンモノスルホン酸、ジブチルナフタレンモノスルホン酸等のジアルキルナフタレンモノスルホン酸、２）ジエチルナフタレンジスルホン酸、ジプロピルナフタレンジスルホン酸、ジブチルナフタレンジスルホン酸等のジアルキルナフタレンジスルホン酸、３）ジエチルナフタレントリスルホン酸、ジプロピルナフタレントリスルホン酸、ジブチルナフタレントリスルホン酸等のジアルキルナフタレントリスルホン酸、４）前記１）〜３）のスルホン酸化合物のナトリウム塩、カリウム塩、リチウム塩等のジアルキルナフタレンスルホン酸アルカリ金属塩が挙げられる。なかでも、化３で示される化合物としてはジアルキルナフタレンスルホン酸及びジアルキルナフタレンスルホン酸ナトリウムが好ましく、ジアルキルナフタレンスルホン酸ナトリウムがより好ましい。
【００２２】
化３で示される化合物において、Ｒ１及びＲ２はエチル基、プロピル基、イソプロピル基、ブチル基、イソブチル基、ターシャリーブチル基、ペンチル基、イソペンチル基等の炭素数２〜５のアルキル基であるが、なかでも炭素数３又は４のアルキル基が好ましい。
【００２３】
本発明のドーパント剤に供する炭素数２〜５のアルキル基を３個有するトリアルキルナフタレンスルホン酸イオンは下記の化４で示される化合物を溶媒に溶解したときに生じるアニオンである。
【００２４】
【化４】
0006384907.tif 000005
【００２５】
化４において、
Ｍ：水素原子又はアルカリ金属原子
ｎ：１〜３の整数
Ｒ３，Ｒ４，Ｒ５：炭素数２〜５のアルキル基
【００２６】
かかる化４で示される化合物としては、１）トリエチルナフタレンモノスルホン酸、トリプロピルナフタレンモノスルホン酸、トリブチルナフタレンモノスルホン酸等のトリアルキルナフタレンモノスルホン酸、２）トリエチルナフタレンジスルホン酸、トリプロピルナフタレンジスルホン酸、トリブチルナフタレンジスルホン酸等のトリアルキルナフタレンジスルホン酸、３）トリエチルナフタレントリスルホン酸、トリプロピルナフタレントリスルホン酸、トリブチルナフタレントリスルホン酸等のトリアルキルナフタレントリスルホン酸、４）前記１）〜３）のスルホン酸化合物のナトリウム塩、カリウム塩、リチウム塩等のトリアルキルナフタレンスルホン酸アルカリ金属塩が挙げられる。なかでも、化４で示される化合物としては、トリアルキルナフタレンスルホン酸及びトリアルキルナフタレンスルホン酸ナトリウムが好ましく、トリアルキルナフタレンスルホン酸ナトリウムがより好ましい。
【００２７】
化４で示される化合物において、Ｒ３〜Ｒ５はエチル基、プロピル基、イソプロピル基、ブチル基、イソブチル基、ターシャリーブチル基、ペンチル基、イソペンチル基等の炭素数２〜５のアルキル基であるが、なかでも炭素数３又は４のアルキル基が好ましい。
【００２８】
以上説明した化２〜化４で示される化合物は、以下のようにして得ることができる。例えば、フリーデルクラフト反応により、塩化アルミニウム等のルイス酸触媒を使用してナフタレン１モルに対し塩化アルキルを１〜３モル反応させ、蒸留等で精製してアルキルナフタレンを得た後、常法によりこのアルキルナフタレン１モルに対して硫酸１〜３モルを反応させて得ることができ、またかくして得たものを更にアルカリ金属の水酸化物で中和して得ることができるが、市販品を使用することもできる。
【００２９】
本発明のドーパント剤は、ナフタレン環を有する全スルホン酸イオン中、ナフタレンスルホン酸イオン及びモノアルキルナフタレンスルホン酸イオンを合計で５７．５〜９８．９質量％、またジアルキルナフタレンスルホン酸イオン及びトリアルキルナフタレンスルホン酸イオンを合計で１．１〜４２．５質量％（全合計１００質量％）の割合で含有して成るものであるが、なかでも、ナフタレンスルホン酸イオンを好ましくは１〜９７．９質量％、より好ましくは１０〜９３．９質量％、モノアルキルナフタレンスルホン酸イオンを好ましくは１〜９７．９質量％、より好ましくは５〜８８．９質量％、ジアルキルナフタレンスルホン酸イオンを好ましくは０．５〜４２．４９質量％、より好ましくは１〜３５質量％及びトリアルキルナフタレンスルホン酸イオンを好ましくは０．０１〜４２質量％、より好ましくは０．１〜７．５質量％の割合で含有するものである。ジアルキルナフタレンスルホン酸イオン及びトリアルキルナフタレンスルホン酸イオンの割合が低くなると、得られる導電性高分子膜が荒れ易くなり、逆に高くなると、得られる導電性高分子膜の導電率が低くなる。
【００３０】
本発明に係る導電性高分子材料調製用ドーパント組成物（以下、本発明のドーパント組成物という）は、以上説明したような本発明のドーパント剤と導電性高分子モノマーとを含有して成るものである。
【００３１】
本発明のドーパント組成物に供する導電性高分子モノマーとしては、ピロール、チオフェン、フラン、アニリン及びこれらの混合物等が挙げられるが、重合して高分子としたときの電気伝導度及び耐熱性の観点からピロールが好ましい。
【００３２】
本発明のドーパント組成物において、本発明のドーパント剤と導電性高分子モノマーとの含有割合は使用に当たり適宜決定するが、通常は本発明のドーパント剤１モルに対して導電性高分子モノマーを０．１〜２０モル、好ましくは１〜１５モルの割合で配合したものとする。
【００３３】
本発明のドーパント組成物は、通常は溶媒で希釈したドーパント溶液として使用する。かかる溶媒としては、１）水、２)メタノール、エタノール、プロピルアルコール、ブタノール、ペンタノール、ヘキサノール、ヘプタノール、オクタノール、デカノール等の脂肪族アルコール、３)エチレングリコール、プロピレングリコール、グリセリン等の多価アルコール、４）ベンジルアルコール等の芳香族アルコール、５)フェノール、カテコール等のフェノール類、６）Ｎ，Ｎ−ジメチルホルムアミド、Ｎ，Ｎ−ジメチルアセトアミド等のアミド系溶媒、７）デシルアミン、ドデシルアミン、エチレンジアミン等のアミン系溶媒、８)１，４−ジオキサン等のエーテル系溶媒、及び９)ジメチルスルホキシド等が挙げられるが、なかでも水、脂肪族アルコール及び多価アルコールが好ましく、水がより好ましい。かかる溶媒は２種以上を混合して用いることもできる。
【００３４】
本発明のドーパント組成物と溶媒の比率は使用に当たり適宜決定するが、通常は本発明のドーパント組成物の溶媒中における濃度が０．１〜１０質量％となるようにすることが好ましい。
【００３５】
本発明のドーパント組成物又はかかるドーパント組成物の溶液を調製するに際し、本発明の効果を損なわない範囲内で酸化防止剤、ノニオン界面活性剤、カチオン界面活性剤、アニオン界面活性剤、ｐＨ調整剤等を添加することもできる。
【発明の効果】
【００３６】
本発明によれば、導電性が高い導電性高分子材料を得ることができ、しかもかかる導電性高分子材料として表面の平滑な導電性高分子膜を得ることができる。
【００３７】
以下、本発明の構成及び効果をより具体的にするため実施例等を挙げるが、本発明がこれらの実施例に限定されるというものではない。尚、以下の実施例等において、部は質量部を示し、また％は質量％を示す。
【実施例】
【００３８】
試験区分１（化１〜化４で示される化合物の合成）
・化１で示されるナフタレンスルホン酸ナトリウム（Ｍ−１）の合成
温度計、攪拌機、還流冷却器及び滴下ロートを備えた四つ口フラスコにナフタレン１２．８ｇ（０．１モル）を仕込み、４０℃以下に保持して硫酸１０．０ｇを加えた後、８０℃の温度下で２時間スルホン化反応を行なった。スルホン化反応液を水６０ｇで希釈した後、中性になるまで水酸化ナトリウム水溶液を用いて１０℃以下の温度下で中和反応を行なった。中和反応液を減圧留去した後、真空乾燥して、ナフタレンスルホン酸ナトリウム（Ｍ−１）を得た。
【００３９】
・化２で示されるエチルナフタレンスルホン酸ナトリウム（Ｎ−１）の合成
温度計、攪拌機、還流冷却器及び滴下ロートを備えた四つ口フラスコにエチルナフタレン１５．６ｇ（０．１モル）を仕込み、４０℃以下に保持して硫酸１０．０ｇを加えた後、８０℃の温度下で２時間スルホン化反応を行なった。スルホン化反応液を水６０ｇで希釈した後、中性になるまで水酸化ナトリウム水溶液を用いて１０℃以下の温度下で中和反応を行なった。中和反応液を減圧留去した後、真空乾燥して、エチルナフタレンスルホン酸ナトリウム（Ｎ−１）を得た。
【００４０】
・化２で示されるイソプロピルナフタレンスルホン酸ナトリウム（Ｎ−２）の合成
温度計、攪拌機、還流冷却器及び滴下ロートを備えた四つ口フラスコにイソプロピルナフタレン１７．０ｇ（０．１モル）を仕込み、４０℃以下に保持して硫酸２０．０ｇを加えた後、８０℃の温度下で２時間スルホン化反応を行なった。スルホン化反応液を水６０ｇで希釈した後、中性になるまで水酸化ナトリウム水溶液を用いて１０℃以下の温度下で中和反応を行なった。中和反応液を減圧留去した後、真空乾燥して、イソプロピルナフタレンスルホン酸ナトリウム（Ｎ−２）を得た。
【００４１】
・化２で示されるブチルナフタレンスルホン酸ナトリウム（Ｎ−３）の合成
温度計、攪拌機、還流冷却器及び滴下ロートを備えた四つ口フラスコにブチルナフタレン１８．４ｇ（０．１モル）を仕込み、４０℃以下に保持して硫酸３０．０ｇを加えた後、８０℃の温度下で２時間スルホン化反応を行なった。スルホン化反応液を水６０ｇで希釈した後、中性になるまで水酸化ナトリウム水溶液を用いて１０℃以下の温度下で中和反応を行なった。中和反応液を減圧留去した後、真空乾燥して、ブチルナフタレンスルホン酸ナトリウム（Ｎ−３）を得た。
【００４２】
・化３で示されるジエチルナフタレンスルホン酸ナトリウム（Ａ−１）の合成
温度計、攪拌機、還流冷却器及び滴下ロートを備えた四つ口フラスコにジエチルナフタレン（アルドリッチ社製）１８．４ｇ（０．１モル）を仕込み、４０℃以下に保持して硫酸２０．０ｇを加えた後、８０℃の温度下で２時間スルホン化反応を行なった。スルホン化反応液を、水６０ｇで希釈した後、中性になるまで水酸化ナトリウム水溶液を用いて１０℃以下の温度下で中和反応を行なった。中和反応液を減圧留去した後、真空乾燥して、ジエチルナフタレンスルホン酸ナトリウム（Ａ−１）を得た。
【００４３】
・化３で示されるジイソプロピルナフタレンスルホン酸ナトリウム（Ａ−２）の合成
温度計、攪拌機、還流冷却器及び滴下ロートを備えた四つ口フラスコにジイソプロピルナフタレン（東京化成工業製）２１．２ｇ（０．１モル）を仕込み、４０℃以下に保持して硫酸１０．０ｇを加えた後、８０℃の温度下で２時間スルホン化反応を行なった。スルホン化反応液を、水６０ｇで希釈した後、中性になるまで水酸化ナトリウム水溶液を用いて１０℃以下の温度下で中和反応を行なった。中和反応液を減圧留去した後、真空乾燥して、ジイソプロピルナフタレンスルホン酸ナトリウム（Ａ−２）を得た。
【００４４】
・化３で示されるジブチルナフタレンスルホン酸ナトリウム（Ａ−３）の合成
温度計、攪拌機、還流冷却器及び滴下ロートを備えた四つ口フラスコにジブチルナフタレン２４．０ｇ（０．１モル）を仕込み、４０℃以下に保持して硫酸１０．０ｇを加えた後、８０℃の温度下で２時間スルホン化反応を行なった。スルホン化反応液を、水６０ｇで希釈した後、中性になるまで水酸化ナトリウム水溶液を用いて１０℃以下の温度下で中和反応を行なった。中和反応液を減圧留去した後、真空乾燥して、ジブチルナフタレンスルホン酸ナトリウム（Ａ−３）を得た。
【００４５】
・化４で示されるトリエチルナフタレンスルホン酸ナトリウム（Ｂ−１）の合成
温度計、攪拌機、還流冷却器及び滴下ロートを備えた四つ口フラスコにトリエチルナフタレン２１．２ｇ（０．１モル）を仕込み、４０℃以下に保持して硫酸１０．０ｇを加えた後、８０℃の温度下で２時間スルホン化反応を行なった。スルホン化反応液を、水６０ｇで希釈した後、中性になるまで水酸化ナトリウム水溶液を用いて１０℃以下の温度下で中和反応を行なった。中和反応液を減圧留去した後、真空乾燥して、トリエチルナフタレンスルホン酸ナトリウム（Ｂ−１）を得た。
【００４６】
・化４で示されるトリイソプロピルナフタレンスルホン酸ナトリウム（Ｂ−２）の合成
温度計、攪拌機、還流冷却器及び滴下ロートを備えた四つ口フラスコにトリイソプロピルナフタレン２５．４ｇ（０．１モル）を仕込み、４０℃以下に保持して硫酸１０．０ｇを加えた後、８０℃の温度下で２時間スルホン化反応を行なった。スルホン化反応液を、水６０ｇで希釈した後、中性になるまで水酸化ナトリウム水溶液を用いて１０℃以下の温度下で中和反応を行なった。中和反応液を減圧留去した後、真空乾燥して、トリイソプロピルナフタレンスルホン酸ナトリウム（Ｂ−２）を得た。
【００４７】
・化４で示されるトリブチルナフタレンスルホン酸ナトリウム（Ｂ−３）の合成
温度計、攪拌機、還流冷却器及び滴下ロートを備えた四つ口フラスコにトリブチルナフタレン２９．６ｇ（０．１モル）を仕込み、４０℃以下に保持して硫酸１０．０ｇを加えた後、８０℃の温度下で２時間スルホン化反応を行なった。スルホン化反応液を、水６０ｇで希釈した後、中性になるまで水酸化ナトリウム水溶液を用いて１０℃以下の温度下で中和反応を行なった。中和反応液を減圧留去した後、真空乾燥して、トリブチルナフタレンスルホン酸ナトリウム（Ｂ−３）を得た。
【００４８】
試験区分２（導電性高分子材料調製用ドーパント剤の調製）
実施例１
試験区分１で得たナフタレンスルホン酸ナトリウム（Ｍ−１）をナフタレンスルホン酸イオン濃度として１８％となるように、またイソプロピルナフタレンスルホン酸ナトリウム（Ｎ−２）をアルキルナフタレンスルホン酸イオン濃度として７５％となるように、更にジイソプロピルナフタレンスルホン酸ナトリウム（Ａ−２）をジアルキルナフタレンスルホン酸イオン濃度として６．９％となるように、そしてトリイソプロピルナフタレンスルホン酸ナトリウム（Ｂ−２）をトリアルキルナフタレンスルホン酸イオン濃度として０．１％（全合計１００質量％）となるように加えて均一混合し、導電性高分子材料調製用ドーパント剤（Ｐ−１）を調製した。
【００４９】
実施例２〜１３及び比較例１〜９
実施例１と同様にして、実施例２〜１３及び比較例１〜９の導電性高分子材料調製用ドーパント剤（Ｐ−２）〜（Ｐ−１３）及び（Ｒ−１）〜（Ｒ−９）を調製した。各例で調製したドーパント剤の内容を表１にまとめて示した。
【００５０】
【表１】
0006384907.tif 000006
【００５１】
試験区分３（導電性高分子材料調製用ドーパント組成物の水溶液の調製）
実施例１４
実施例１で調製した導電性高分子材料調製用ドーパント剤（Ｐ−１）を２．６８ｇ（０．０１モル）と導電性高分子モノマーとしてピロール１．６８ｇ（０．０２５モル）とを純水１００ｍｌに溶解して、導電性高分子材料調製用ドーパント組成物（Ｐ−１４）の水溶液を調製した。
【００５２】
実施例１５〜３０及び比較例１０〜１８
実施例１４と同様にして、実施例１５〜３０の導電性高分子材料調製用ドーパント組成物（Ｐ−１５）〜（Ｐ−３０）及び比較例１０〜１８の導電性高分子材料調製用ドーパント組成物（Ｒ−１０）〜（Ｒ−１８）の各水溶液を調製した。以上の各例で調製した導電性高分子材料調製用ドーパント組成物の内容を表２にまとめて示した。
【００５３】
試験区分４（導電性高分子材料の作製と評価）
試験区分３で調製した各例の導電性高分子材料調製用ドーパント組成物の水溶液に窒素ガスを約３０分間バブリングして窒素置換した後、２ｃｍ四方のＳＵＳ３０４製の板材２枚を１ｃｍ間隔で浸漬し、一方を作用極及び他方を対極とした。浸漬した２枚の電極間に定電流（２．５ｍＡ／ｃｍ２）を２０分間流して電解重合を行ない、ポリピロールフィルムを電極上に生成させた。電極上に生成させたポリピロールフィルムを純水及びアセトンで洗浄した後、電極から剥離し、真空中で１２時間乾燥して導電性高分子材料サンプルを得た。得られた導電性高分子材料サンプルについて、材料表面の状態を目視にて下記の評価基準１で評価し、また電気伝導度をその測定機（三菱化学アナリテック社製の商品名ロレスタＧＰ ＭＣＰ Ｔ６１０型）を用い、ＪＩＳ−Ｋ７１９４に準じて四探針法で測定して算出し、下記の評価基準２にて評価した。各例の評価結果を表２にまとめて示した。
【００５４】
評価基準１（表面の状態）
◎：サンプル表面に突起物が５個以下
○：サンプル表面に突起物が６〜１０個以下
×：サンプル表面に突起物が１１個以上
【００５５】
評価基準２（電気伝導度）
◎：電気伝導度が２０Ｓ／ｃｍ以上であり、導電性が優れている。
○：電気伝導度が１０Ｓ／ｃｍ以上２０Ｓ／ｃｍ未満であり、導電性が良好である。
×：電気伝導度が１０Ｓ／ｃｍ未満であり導電性が劣る。
【００５６】
【表２】
0006384907.tif 000007
【００５７】
表１に対応する表２の結果からも明らかなように、本発明によると、導電性が高い導電性高分子材料を得ることができ、しかもかかる導電性高分子材料として表面の平滑な導電性高分子膜を得ることができる。